(57)【要約】本発明は非共有結合性分子構造であって、炭素ナノ構造体及び、前記炭素ナノ構造体と非共有結合によって結合しているポルフィリン系糖複合体（Ｉ）を含み、前記糖複合体（Ｉ）が、式（Ｉ）：2013544347.tif 000030｛式中、Ｍは、Ｆｅ、Ｎｉ、Ｚｎ、Ｃｕ、Ｍｎ、Ｃｒ又はＣｏからなる群において選択される金属であり、Ｂは、（Ｉ）に表される４つのフェニル基（Ｃ６Ｈ５）の少なくとも１つに存在する基であり、ｎは、１〜３の整数であり、つまり１〜３個のＢ基が各々のフェニル基に存在することができ、かつ、Ｂは、−Ａ−Ｃ基で表され、Ａは、酸素原子（Ｏ）、硫黄原子（Ｓ）、ＮＨ基又は（ＣＨ２）ｎ１基からなる群において選択され、ｎ１は、１〜１０の整数でありＣは、下記式（ＩＩ）2013544347.tif 000031で表される。また本発明は該非共有結合性分子構造を含む電子デバイス、及び細菌、ウイルス感染に関与するレクチンの検出のためのその使用である。また本発明は対象サンプル中のレクチンの存在を検出する方法である。【選択図】なし
2013544347.tif 000002
【特許請求の範囲】
【請求項１】
非共有結合性分子構造であって、炭素ナノ構造体及び、前記炭素ナノ構造体と非共有結合によって結合しているポルフィリン系糖複合体（Ｉ）を含むことを特徴とし、
前記糖複合体（Ｉ）が、式：
【化１】
2013544347.tif 000017
｛式中、
Ｍは、Ｆｅ、Ｎｉ、Ｚｎ、Ｃｕ、Ｍｎ、Ｃｒ又はＣｏからなる群において選択される金属であり、
Ｂは、（Ｉ）に表される４つのフェニル基（Ｃ６Ｈ５）の少なくとも１つに存在する基であり、
ｎは、１〜３の整数であり、つまり１〜３個のＢ基が各々のフェニル基に存在することができ、
かつ、Ｂは、−Ａ−Ｃ基で表される
〔式中、
Ａは、酸素原子（Ｏ）、硫黄原子（Ｓ）、ＮＨ基又は（ＣＨ２）ｎ１基からなる群において選択され、ｎ１は、１〜１０の整数であり
Ｃは、式：
【化２】
2013544347.tif 000018
の基である
（式中、
2013544347.tif 000019
【化３】
2013544347.tif 000020
（式中
ｍは、０〜１５の整数であり、
Ｕ’及びＵは、存在しないか又はＣＨ２であるが、ただし、ｍ＝０である場合、Ｕ’又はＵの一方が存在しないならば、他方はＣＨ２であり、
Ｘは、ＣＨ２、Ｏ、ＣＯ（カルボニル）であり、
Ｗは、ＣＨ２、ＮＨであり、
Ｖは、ＣＨ２、Ｃ６Ｈ４（フェニル「Ｐｈ」）である）
の基であり、
2013544347.tif 000021
【化４】
2013544347.tif 000022
からなる群において選択される基、及びそれらの誘導体である）〕｝
を有する、非共有結合性分子構造。
【請求項２】
前記Ｃ基中の糖誘導体が、
【化５】
2013544347.tif 000023
2013544347.tif 000024
からなる群において選択される、請求項１に記載の非共有結合性分子構造。
【請求項３】
前記Ｃ基中の糖誘導体が、
【化６】
2013544347.tif 000025
2013544347.tif 000026
からなる群において選択される、請求項１に記載の非共有結合性分子構造。
【請求項４】
2013544347.tif 000027
・ｍ＝０であり、Ｕ’は存在せず、Ｕ＝ＣＨ２である、
・ｍ＝０であり、Ｕ’＝Ｕ＝ＣＨ２である、
・ｍ＝１であり、Ｕ’とＵは存在せず、Ｘ＝Ｗ＝Ｖ＝ＣＨ２である、
・ｍ＝２であり、Ｕ’とＵは存在せず、Ｘ＝Ｗ＝Ｖ＝ＣＨ２である、
・ｍ＝１であり、Ｕ’＝ＣＨ２であり、Ｕは存在せず、Ｘ＝Ｏであり、Ｗ＝Ｖ＝ＣＨ２である、
・ｍ＝２であり、Ｕ’＝ＣＨ２であり、Ｕは存在せず、Ｘ＝Ｏであり、Ｗ＝Ｖ＝ＣＨ２である、
・ｍ＝２であり、Ｕ’は存在せず、Ｕ＝Ｖ＝ＣＨ２であり、Ｘ＝ＣＯであり、Ｗ＝ＮＨである、及び
・ｍ＝１であり、Ｕ’＝Ｕは存在せず、Ｘ＝ＣＯであり、Ｗ＝ＮＨであり、Ｖ＝Ｐｈである
からなる群において選択される、請求項１〜３のいずれか１項に記載の非共有結合性分子構造。
【請求項５】
前記Ｂ基が、前記４つのフェニル基の各々に存在し、かつ、
・ｎ＝１である場合、Ｂが、各々のフェニル基のパラ位にあり、
・ｎ＝２である場合、２つのＢが、各々のフェニル基の２つのメタ位にあり、
・ｎ＝３である場合、３つのＢが、各々のフェニル基のパラ位と２つのメタ位にある、
請求項１〜４のいずれか１項に記載の非共有結合性分子構造。
【請求項６】
前記ポルフィリン系糖複合体（Ｉ）において、Ａが酸素基であり、ｎ＝１又は２であり、ＭがＺｎであり、前記糖複合体（Ｉ）が、
【化７】
2013544347.tif 000028
からなる群において選択される、請求項１〜５のいずれか１項に記載の非共有結合性分子構造。
【請求項７】
2013544347.tif 000029
【請求項８】
前記炭素ナノ構造体が、カーボンナノチューブ、グラフェン、グラファイトオニオン（ｇｒａｐｈｉｔｉｃ  ｏｎｉｏｎｓ）、コーン、ナノホーン、ナノ螺旋、ナノバレル及びフラーレンからなる群において選択される、請求項１〜７のいずれか１項に記載の非共有結合性分子構造。
【請求項９】
前記炭素ナノ構造体が、グラフェン及びカーボンナノチューブであり、前記カーボンナノチューブが、単層カーボンナノチューブ（ＳＷＣＮＴｓ）、二重壁カーボンナノチューブ（ＤＷＣＮＴｓ）、三重壁カーボンナノチューブ（ＴＷＣＮＴｓ）及び多壁カーボンナノチューブ（ＭＷＣＮＴｓ）からなる群において選択される、請求項８に記載の非共有結合性分子構造。
【請求項１０】
前記炭素ナノ構造体と前記糖複合体（Ｉ）との間の非共有結合が、π−π型相互作用である、請求項１〜９のいずれか１項に記載の非共有結合性分子構造。
【請求項１１】
請求項１〜１０のいずれか１項に記載の非共有結合性分子構造を含むことを特徴とする、レクチンを検出するためのデバイス。
【請求項１２】
電子ナノ検出デバイスであり、電界効果トランジスタ（ＦＥＴ）を含む、請求項１１に記載のデバイスであって、前記デバイスが、
−「ソース」（Ｓ）及び「ドレイン」（Ｄ）とそれぞれ呼ばれる２つの金属電極を架橋する炭素ナノ構造体、
−基層と、又は前記デバイスを覆う溶液に浸漬した電極と接続される「ゲート」（Ｇ）と呼ばれる第３の電極（「液体ゲート」）
を含む、デバイス。
【請求項１３】
前記２つの金属電極（Ｓ）及び（Ｄ）が、相互に１ｎｍ〜１０ｃｍ、好ましくは１ｃｍ〜２．５ｃｍ、より好ましくは１μｍ〜１０μｍの間隔を空けている、請求項１２に記載のデバイス。
【請求項１４】
前記基層が絶縁体である、請求項１２又は１３のいずれか１項に記載のデバイス。
【請求項１５】
以下の段階：
−請求項１１〜１４のいずれか１項に記載のデバイスを使用する段階、
−分析するレクチンを、請求項１〜１０のいずれか１項に記載の非共有結合性分子構造と接触させる段階、
−前記レクチンと、前記非共有結合性分子構造のポルフィリン系糖複合体（Ｉ）の糖との間の分子相互作用を検出する段階であって、前記分子相互作用が、前記デバイスの電気信号の変化をもたらす前記炭素ナノ構造体の導電性の変化によって検出される段階
を含むことを特徴とする、分析するサンプル中でレクチンの存在を検出するための方法。
【請求項１６】
前記レクチンが、緑膿菌（Ｐｓｅｕｄｏｍｏｎａｓ  ａｅｒｕｇｉｎｏｓａ）第１レクチン（ＰＡ−ＩＬ）、緑膿菌第２レクチン（ＰＡ−ＩＩＬ）、コンカナバリンＡ（Ｃｏｎ  Ａ）レクチン、バークホルデリア・セノセパシア（Ｂｕｒｋｈｏｌｄｅｒｉａ  ｃｅｎｏｃｅｐａｃｉａ）Ａ（Ｂｃ２Ｌ−Ａ）レクチン、バークホルデリア・セノセパシアＢ（Ｂｃ２Ｌ−Ｂ）レクチン、バークホルデリア・セノセパシアＣ（Ｂｃ２Ｌ−Ｃ）レクチン、バークホルデリア・アムビファリア（Ｂｕｒｋｈｏｌｄｅｒｉａ  ａｍｂｉｆａｒｉａ）（Ｂａｍｂ５４１）レクチン、青枯病菌（Ｒａｌｓｔｏｎｉａ  ｓｏｌａｎａｃｅａｒｕｍ）（ＲＳＬ）レクチン、青枯病菌第２レクチン（ＲＳ−ＩＩＬ）及びクロモバクテリウム・ビオラセウム（Ｃｈｒｏｍｏｂａｃｔｅｒｉｕｍ  ｖｉｏｌａｃｅｕｍ）（ＣＶ−ＩＩＬ）レクチンからなる群において選択される、請求項１５に記載の方法。
【請求項１７】
請求項１２〜１４のいずれか１項に記載のデバイスの製造が、以下の段階：
−２つの金属電極（Ｓ）及び（Ｄ）を、（Ｇ）に接続された基層に形成する段階、
−請求項１〜１０のいずれか１項に記載の非共有結合性分子構造を形成するために、２つの電極（Ｓ）と（Ｄ）の間に、前記炭素ナノ構造体を加え、次に、ポルフィリン系糖複合体（Ｉ）を加える段階
を含む、請求項１５又は１６のいずれか１項に記載の方法。
【請求項１８】
請求項１２〜１４のいずれか１項に記載のデバイスの製造が、以下の段階：
−２つの金属電極（Ｓ）及び（Ｄ）を、（Ｇ）に接続された基層に形成する段階、
−２つの電極（Ｓ）と（Ｄ）の間に、請求項１〜１０のいずれか１項に記載の非共有結合性分子構造を加える段階
を含む、請求項１５又は１６のいずれか１項に記載の方法。
【請求項１９】
請求項１２〜１４のいずれか１項に記載のデバイスの製造が、以下の段階：
−炭素ナノ構造体を、（Ｇ）に接続された基層の上に（化学蒸着（ＣＶＤ）法によって）作製する段階、
−２つの金属電極（Ｓ）及び（Ｄ）を、前記炭素ナノ構造体の周囲に形成する段階、
−請求項１〜１０のいずれか１項に記載の非共有結合性分子構造を形成するために、ポルフィリン系糖複合体（Ｉ）を添加する段階
を含む、請求項１５又は１６のいずれか１項に記載の方法。
【発明の詳細な説明】
【技術分野】
【０００１】
本発明は、炭素ナノ構造体とポルフィリン系糖複合体を結合する新規な非共有結合性分子構造、この新規な分子構造を含むデバイス、及びレクチンを検出するためのこのデバイスの使用に関する。
【背景技術】
【０００２】
レクチンは、炭水化物に結合することができるタンパク質であるが、いかなる触媒活性も全く有しておらず、また、細胞間コミュニケーション、炎症、ウイルス感染（ＨＩＶ、インフルエンザ）、癌、細菌付着等の多くの生物学的プロセスに対して必須である。レクチンは、組織表面に存在するヒト多糖を特異的に認識するための、日和見のグラム陰性細菌により用いられる特有の受容体である。日和見の細菌由来の大部分のレクチンは、電荷を帯びない血液型エピトープを規定するオリゴ糖のような複雑なオリゴ糖に結合する。植物や動物における対応物とは異なり、細菌のレクチンは、診察のための魅力的なターゲットとなるリガンドに対して強力な親和性を呈する。
【０００３】
細菌のレクチンの検出は細菌又はウイルスの感染の場合に必要とされ、公衆の健康のためには特に重要であるが、安全の目的のため（病院が獲得した感染の大部分は細菌によって引き起こされており、その２０％は緑膿菌による。）及びそれらの病原体に曝されることを防ぐため、病院においても重要である。このことは、レクリエーション的水域（公共スイミングプール、湖、他の水貯留地）、水道水を通じたこれらの病原体の暴露防止のような外部環境の安全問題にも当てはまり、生物学的テロリズムの防止さえにも当てはまる。
【０００４】
現在、細菌の検出は、古典的には、培養ベースの技術又はポリメラーゼ鎖反応（ＰＣＲ）に基づく分子技術を用いて行われる。しかしながら、それらの方法は、比較的遅く、常に適用できるとは限らない（培養不能な細菌、ＤＮＡサンプル中の不純物等）。これらの分子方法は、数日間かかることがあり、また、特別なスキルを必要とする。
【０００５】
前記技術に替わる代替としては、小型化され、高度に感受性のある生化学分析システムを設計するナノテクノロジーの利用がありうる。急速に成長する分野のナノテクノロジーには、量子ドット、ナノファイバ、及びカーボンナノチューブを通じて細胞生物学において、いくつかの適用が認められる。
【０００６】
単層カーボンナノチューブ（ＳＷＮＴｓ）は、高い導電性と個々のバイオ分子に匹敵する小さな直径（〜１ｎｍ）であることから、バイオセンサの設計に理想的である。加えて、ＳＷＮＴｓは、局所的な化学的環境下の小さな変化の検出を可能にする表面原子でほとんど全体が構成されており、そのため、極度の感受性を呈する。これらのユニークな特性により、研究者はＳＷＮＴｓをチャネル状導体として、電界効果トランジスタ（ＦＥＴ）のような、低パワーと種々のバイオ分子相互作用をモニターするための極小の電気分析プラットフォームを作り出す固体状の電気デバイスに組み込んだ。
【０００７】
特許文献１は、カーボンナノチューブ（ＣＮＴ）―デンドロン（Ｄｅｎｄｒｏｎ）複合体及び該ＣＮＴ―デンドロン複合体を含むバイオ分子を検出するためのバイオセンサに関するものである。
【０００８】
特許文献２は、糖脂質／カーボンナノチューブ凝集物及び炭水化物と他の生化学種との間の相互作用を含むプロセスにおけるその使用に関するものである。
【先行技術文献】
【特許文献】
【０００９】
【特許文献１】ＷＯ２００８／０４４８９６号
【特許文献２】ＷＯ２００９／１４１４８６号
【発明の概要】
【発明が解決しようとする課題】
【００１０】
しかしながら、前記文献のいずれもレクチンの検出に関するものではない。それゆえ、レクチンの検出を可能にする便利な分析方法を開発する必要性がある。
【００１１】
本発明の１つの目的は、細菌又はウイルスの感染に関与するレクチンの存在を、迅速（１分未満）に、正確かつ定量的に検出する方法を提供することである。
【００１２】
本発明の他の目的は、格別な感受性をもつ、細菌のレクチンの新規な分析方法を提供することである。
【００１３】
本発明のさらに他の目的は、感染の初期の段階において、全ての細菌、ウイルス、及び寄生虫由来のレクチンの存在又は不存在を、ヒト糖複合体を使用して正確かつ迅速に診断する方法を提供することである。
【課題を解決するための手段】
【００１４】
本発明の１つは、非共有結合性分子構造であって、炭素ナノ構造体及び、前記炭素ナノ構造体と非共有結合によって結合しているポルフィリン系糖複合体（Ｉ）を含むことを特徴とし、
前記糖複合体（Ｉ）が、式：
【化１】
2013544347.tif 000003
｛式中、
Ｍは、Ｆｅ、Ｎｉ、Ｚｎ、Ｃｕ、Ｍｎ、Ｃｒ又はＣｏからなる群において選択される金属であり、
Ｂは、（Ｉ）に表される４つのフェニル基（Ｃ６Ｈ５）の少なくとも１つに存在する基であり、
ｎは、１〜３の整数であり、つまり１〜３個のＢ基が各々のフェニル基に存在することができ、
かつ、Ｂは、−Ａ−Ｃ基で表される
〔式中、
Ａは、酸素原子（Ｏ）、硫黄原子（Ｓ）、ＮＨ基又は（ＣＨ２）ｎ１基からなる群において選択され、ｎ１は、１〜１０の整数であり
Ｃは、式：
【化２】
2013544347.tif 000004
の基である
（式中、
2013544347.tif 000005
【化３】
2013544347.tif 000006
（式中
ｍは、０〜１５の整数であり、
Ｕ’及びＵは、存在しないか又はＣＨ２であるが、ただし、ｍ＝０である場合、Ｕ’又はＵの一方が存在しないならば、他方はＣＨ２であり、
Ｘは、ＣＨ２、Ｏ、ＣＯ（カルボニル）であり、
Ｗは、ＣＨ２、ＮＨであり、
Ｖは、ＣＨ２、Ｃ６Ｈ４（フェニル「Ｐｈ」）である）
の基であり、
糖は、少なくとも１つの炭水化物部分を有する基であり、
【化４】
2013544347.tif 000007
からなる群において選択される基、及びそれらの誘導体である）〕｝
を有する、非共有結合性分子構造である。
【００１５】
好ましくは、前記Ｃ基中の糖誘導体は、例えば、
【化５】
2013544347.tif 000008
2013544347.tif 000009
からなる群より選択される。
【００１６】
他の態様においては、前記Ｃ基中の糖誘導体は、以下の
【化６】
2013544347.tif 000010
2013544347.tif 000011
からなる群より選択される。
【００１７】
2013544347.tif 000012
からなる群より選択される。
【００１８】
本発明のさらなる他の態様においては、前記非共有結合性分子構造のポルフィリン系糖複合体（Ｉ）のＢ基は、前記４つのフェニル基の各々に存在し、かつ、
・ｎ＝１である場合、Ｂが、各々のフェニル基のパラ位にあり、
・ｎ＝２である場合、２つのＢが、各々のフェニル基の２つのメタ位にあり、
・ｎ＝３である場合、３つのＢが、各々のフェニル基のパラ位と２つのメタ位にある。
【００１９】
本発明のさらなる他の態様においては、前記非共有結合性分子構造のポルフィリン系糖複合体（Ｉ）において、Ａが酸素基であり、ｎ＝１又は２であり、ＭがＺｎであり、前記糖複合体（Ｉ）が、
【化７】
2013544347.tif 000013
からなる群において選択される。
【００２０】
2013544347.tif 000014
【００２１】
本発明のさらなる他の態様においては、前記非共有結合性分子構造の炭素ナノ構造体が、カーボンナノチューブ、グラフェン、グラファイトオニオン（ｇｒａｐｈｉｔｉｃ  ｏｎｉｏｎｓ）、コーン、ナノホーン、ナノ螺旋、ナノバレル及びフラーレンからなる群において選択される。
【００２２】
前記炭素ナノ構造体は、好ましくはグラフェン及びカーボンナノチューブであり、前記カーボンナノチューブが、単層カーボンナノチューブ（ＳＷＣＮＴｓ）、二重壁カーボンナノチューブ（ＤＷＣＮＴｓ）、三重壁カーボンナノチューブ（ＴＷＣＮＴｓ）及び多壁カーボンナノチューブ（ＭＷＣＮＴｓ）からなる群において選択されることが有利である。
【００２３】
グラフェンは、蜂の巣のような六角形格子構造に密に詰まったｓｐ２結合炭素原子の１原子厚さの平面シートである。
【００２４】
本発明のさらなる他の態様においては、前記炭素ナノ構造体と前記糖複合体（Ｉ）との間の非共有結合が、π−π型相互作用である。
【００２５】
また、本発明は、前記非共有結合性分子構造を含み、水溶液中で電気抵抗又は導電率を通じてレクチンを検出できるデバイスを提供する。このように、別の態様として、本発明は、前記非共有結合性分子構造を含むことを特徴とする、レクチンを検出するためのデバイスを提供する。
【００２６】
本発明の１態様においては、前記デバイスは、電界効果トランジスタ（ＦＥＴ）を含む電子ナノ検出デバイスであり、該デバイスが、
−「ソース」（Ｓ）及び「ドレイン」（Ｄ）とそれぞれ呼ばれる２つの金属電極を架橋する炭素ナノ構造体、
−基層と、又は前記デバイスを覆う溶液に浸漬した電極と接続される「ゲート」（Ｇ）と呼ばれる第３の電極（「液体ゲート」）
を含むことが好ましい。
【００２７】
本発明の独創性の１つは、前述したように、細菌又はウイルス感染に関与するレクチンの検出のために、デバイスに前記非共有結合性分子構造を使用したことである。本発明の発明者は、診察の目的（細菌レクチンの検出）のために使用できる新規な分子構造を創作するため、各種の技術分野の知識を有効に組み合わせた。
【００２８】
そのため、病原体（細菌レクチン）のヒト細胞（すなわち、細胞毒性に関与する炭水化物―レクチン相互作用）の表面に存在するヒト多糖（糖脂質及び糖タンパク質）に付着する能力に関する生物学的知識、ナノテクノロジー及び電気デバイスに関する知識、電子デバイスとレクチンに相互作用する化学構造を考案するための化学的知識を用いた。
【００２９】
前記記載のデバイスにおいては、２つの金属電極（Ｓ）及び（Ｄ）は、相互に１ｎｍ〜１０ｃｍ、好ましくは１ｃｍ〜２．５ｃｍ、より好ましくは１μｍ〜１０μｍの間隔を空けている。
【００３０】
あらゆる金属は電極（Ｓ）及び（Ｄ）を調製するのに適切である。好適な金属の例には、限定されないが、アルミニウム、クロム、チタン、金及びパラジウムが挙げられる。
【００３１】
前記記載のデバイスにおいては、前記基層が絶縁体であることが好ましい。好適な基層の例には、限定されないが、二酸化ケイ素、酸化ハフニウム及び窒化ケイ素の層が挙げられる。
【００３２】
さらに、他の態様として、本発明は、以下の段階：
−前記デバイスを使用する段階、
−分析するレクチンを、前記非共有結合性分子構造と接触させる段階、
−前記レクチンと、前記非共有結合性分子構造のポルフィリン系糖複合体（Ｉ）の糖との間の分子相互作用を検出する段階であって、前記分子相互作用が、前記デバイスの電気信号の変化をもたらす前記炭素ナノ構造体の導電性の変化によって検出される段階、を含むことを特徴とする、分析するサンプル中でレクチンの存在を検出するための方法も提供する。
【００３３】
本発明においては、好ましくは、ナノスケールの大きさ、大きな比表面積及び特有の物理的及び化学的特性を有する炭素ナノ構造体が、糖複合体とレクチンの間の相互作用の電気的伝達の助けとなり、迅速かつ超高感度の検出をもたらす限りにおいて、ポルフィリン系糖複合体（Ｉ）は、標的のレクチンの選択的付着のために使用される。
【００３４】
炭素ナノ構造体―ＦＥＴのコンダクタンスの変化は、ポルフィリン系糖複合体（Ｉ）とレクチンの間の分子相互作用を検討し、また、レクチン濃度の変化をモニターするのに利用される。
【００３５】
分析対象となるサンプルは、市販の純粋なレクチン又は組み換え作製技術から単離された純粋なレクチン、あるいは、水、土等の細菌を含むあらゆるサンプル、あるいは、ヒト由来のサンプルとすることができる。
【００３６】
一般的に、本発明に係る方法は、感染の初期の段階でヒト糖複合体を利用する全ての細菌、ウイルス、寄生虫由来のレクチンの検出に使用することができる。好適なレクチンの例としては、好ましくは、緑膿菌（Ｐｓｅｕｄｏｍｏｎａｓ  ａｅｒｕｇｉｎｏｓａ）第１レクチン（ＰＡ−ＩＬ）、緑膿菌第２レクチン（ＰＡ−ＩＩＬ）、コンカナバリンＡ（Ｃｏｎ  Ａ）レクチン、バークホルデリア・セノセパシア（Ｂｕｒｋｈｏｌｄｅｒｉａ  ｃｅｎｏｃｅｐａｃｉａ）Ａ（Ｂｃ２Ｌ−Ａ）レクチン、バークホルデリア・セノセパシアＢ（Ｂｃ２Ｌ−Ｂ）レクチン、バークホルデリア・セノセパシアＣ（Ｂｃ２Ｌ−Ｃ）レクチン、バークホルデリア・アムビファリア（Ｂｕｒｋｈｏｌｄｅｒｉａ  ａｍｂｉｆａｒｉａ）（Ｂａｍｂ５４１）レクチン、青枯病菌（Ｒａｌｓｔｏｎｉａ  ｓｏｌａｎａｃｅａｒｕｍ）（ＲＳＬ）レクチン、青枯病菌第２レクチン（ＲＳ−ＩＩＬ）及びクロモバクテリウム・ビオラセウム（Ｃｈｒｏｍｏｂａｃｔｅｒｉｕｍ  ｖｉｏｌａｃｅｕｍ）（ＣＶ−ＩＩＬ）レクチンからなる群において選択されるが限定されるものではない。
【００３７】
本発明の他の態様においては、前記デバイスの製造は、以下の段階：
−２つの金属電極（Ｓ）及び（Ｄ）を、（Ｇ）に接続された基層に形成する段階、
−前記非共有結合性分子構造を形成するために、２つの電極（Ｓ）と（Ｄ）の間に、前記炭素ナノ構造体を加え、次に、ポルフィリン系糖複合体（Ｉ）を加える段階を含む。
【００３８】
さらに、本発明の他の態様においては、前記デバイスの製造は、以下の段階：
−２つの金属電極（Ｓ）及び（Ｄ）を、（Ｇ）に接続された基層に形成する段階、
−２つの電極（Ｓ）と（Ｄ）の間に、前記非共有結合性分子構造を加える段階
を含む。
【００３９】
さらに、本発明の他の態様においては、前記デバイスの製造は、以下の段階：
−炭素ナノ構造体を、（Ｇ）に接続された基層の上に（化学蒸着（ＣＶＤ）法によって）作製する段階、
−２つの金属電極（Ｓ）及び（Ｄ）を、前記炭素ナノ構造体の周囲に形成する段階、
−前記非共有結合性分子構造を形成するために、ポルフィリン系糖複合体（Ｉ）を添加する段階を含む。
【図面の簡単な説明】
【００４０】
【図１】ＭがＺｎであり、Ａが酸素原子であるポルフィリン系糖複合体（Ｉ）の化学構造及び作製を示す一般的な合成スキームを示す図である。
【図２ａ】図１の一般的な合成スキームのうちの特定の合成スキームを示す図である。
【図２ｂ】図１の一般的な合成スキームのうちの特定の合成スキームを示す図である。
【図２ｃ】図１の一般的な合成スキームのうちの特定の合成スキームを示す図である。
【図２ｄ】図１の一般的な合成スキームのうちの特定の合成スキームを示す図である。
【図３】ＳＷＮＴ―ＦＥＴデバイス及びその製造過程を示す図である。
【図４】原子間力顕微鏡（ＡＦＮ）の画像を示す図である。
【図５】各種ＳＷＮＴ―ＦＥＴデバイスのコンダクタンス対ゲート電圧を示す図である。
【図６】炭水化物―レクチンの相互作用の電気的検出を示す図である。
【発明を実施するための形態】
【００４１】
本発明の新規な特徴は、以下の本発明の詳細な説明の記載を検討することで当業者に明瞭となる。しかしながら、本発明の以下の詳細な説明及び実施例は本発明のある種の形態を示しており、例示の目的のためだけに提供されている。なぜなら、当業者にとって、本発明の詳細な説明から、本発明の内容及び範囲内における種々の変更及び改変が明確になるからである。以下の実施態様に対し、添付図面と共に参照文献を挙げる。
【００４２】
図１は、ＭがＺｎであり、Ａが酸素原子であるポルフィリン系糖複合体（Ｉ）の化学構造及び調製を示す一般的な合成スキームである。
【００４３】
2013544347.tif 000015
【００４４】
2013544347.tif 000016
【００４５】
図２に記載された化合物中の“Ａｃ”は“アセチル”（すなわち、ＣＨ３―ＣＯ）を意味する。
【００４６】
図３は、“ＳＷＮＴ―ＦＥＴ”デバイス（ＳＷＮＴ＝“単層カーボンナノチューブ”、ＦＥＴ＝“電界効果トランジスタ”）及びその製造過程を表す。より詳細には、図３ａは、レクチンを選択的に検出するための、ポルフィリン系糖複合体（Ｉ）官能化単層カーボンナノチューブ（ＳＷＮＴｓ）―ＦＥＴ検出プラットフォームのスキームを表している。図３ｂは、予めパターニングされた微小電極上にＳＷＮＴｓを選択的堆積させるための誘電泳動方法のスキームである。図３ｃは、マイクロパターニングされたくし型電極をもつＳｉ／ＳｉＯ２チップの光学画像である。図３ｄは、デバイス製造に使用されるくし型電極のＳＥＭ画像である。差込図は、微小電極間の誘電泳動により、堆積したＳＷＮＴｓを示す。
【００４７】
図４は、原子間力顕微鏡（ＡＦＮ）の画像を示しており、修飾されていない（Ｂａｒｅ）ＳＷＮＴｓの画像（図４ａ）、糖複合体“５ｂ”で官能化した画像（“ＳＷＮＴ―５ｂ”と表記）（図４ｂ）、及びこの非共有結合性分子構造“ＳＷＮＴ―５ｂ”のＣｏｎＡレクチン付着後の画像（“ＳＷＮＴ―５ｂ―ＣｏｎＡ”と表記）（図４ｃ）を示す。レクチンの付着は、５μＭのＣａ２+の存在下で行った。
【００４８】
図５は、コンダクタンス“Ｇ”（ジーメンス（Ｓ）で表記）対（versus）修飾されていない（Bare）ＳＷＮＴ―ＦＥＴデバイス、それぞれ“５ａ”
（図５ａ参照）、“５ｂ”（図５ｂ、図５ｄ参照）、“５ｃ”（図５ｃ参照）と称したポルフィリン系糖複合体（Ｉ）で官能化後、及び５μＭのレクチンとそれらのコントロール（５μＭ）との付着後、のゲート電圧（“Ｖｇ”）を示す。レクチンの付着は、５μＭのＣａ２+の存在下で行った。
【００４９】
図６は、炭水化物―レクチンの相互作用の電気的検出を示す。さらに詳しくは、図６は、コンダクタンス“Ｇ”（ジーメンス（Ｓ）で表記）対（versus）それぞれ、修飾されていない（Bare）ＣＣＧ―ＦＥＴデバイス、それぞれα―Ｄ―マンノースポルフィリン系糖複合体“５ｂ”（図６ａ参照）、β―Ｄ―ガラクトースポルフィリン系糖複合体“５ａ”
（図６ｂ参照）で官能化後、２μＭ溶液の非選択的レクチン（ＰＡ―ＩＬ）（コントロール）、選択的レクチンＣｏｎＡ（α―Ｄ―マンノースに特異的）、及び非選択的レクチンＣｏｎＡ（コントロール）、選択的レクチンＰＡ―ＩＬ（β―Ｄ―ガラクトースに特異的）とインキュベーション後のゲート電圧（Ｖｇ）を示す。レクチンの結合は、５μＭのＣａ２+の存在下で行った。
【００５０】
実施例Ｉ
３つのポルフィリン系糖複合体（Ｉ）の調製
ここで調製された３つのポルフィリン系糖複合体はそれぞれ、β―Ｄ―ガラクトース、α―Ｄ―マンノース及びα―Ｌ―フコースのエピトープを持っている。
一般式（Ｉ）で示される前記ポルフィリン系糖複合体を調製するために、この実施例で使用した一般的な合成スキームは図１に示している。ここでは、一般式（Ｖ）のプロパルギルオキシベンズアルデヒドは一般式（ＩＶ）のプロパルギルオキシフェニルポルフィリンとなり、これは一般式（ＩＩＩ）のアルキン官能化ポルフィリンとなり、これに一般式（ＩＩ）の炭水化物アジド誘導体が添加されて、Ｍ＝Ｚｎ、Ａは酸素原子である糖複合体（Ｉ）となる。
【００５１】
以下の３つの糖複合体（Ｉ）：
・５，１０，１５，２０−テトラキス（４’―｛１−［（β―Ｄ―ガラクトピラノシルオキシ）−３，６―ジオキサオクター８−イル］―１，２，３−トリアゾールー４−イル｝メチレンオキシフェニル）―Ｚｎ―（ＩＩ）―ポルフィリン（図２ｄにおいて“５ａ”と表記）、
・５，１０，１５，２０−テトラキス（４’―｛１−［（α―Ｄ―マンノピラノシルオキシ）−３，６―ジオキサオクター８−イル］―１，２，３−トリアゾールー４−イル｝メチレンオキシフェニル）―Ｚｎ―（ＩＩ）―ポルフィリン（図
２ｄにおいて“５ｂ”と表記）、
・５，１０，１５，２０−テトラキス（４’―｛１−［（α―Ｌ―フコピラノシルオキシ）−３，６―ジオキサオクター８−イル］―１，２，３−トリアゾールー４−イル｝メチレンオキシフェニル）―Ｚｎ―（ＩＩ）―ポルフィリン（図２ｄにおいて“５ｃ”と表記）、を調製するための一般的な実験方法を述べる。
【００５２】
全ての試薬は市販されたものであり（試薬グレードの化合物に対して入手できる最も高い純度）、さらに精製することなく使用した。溶媒は、ＣａＨ２（ＣＨ２Ｃｌ２）又はＭｇ／Ｉ２（ＭｅＯＨ）を加えて蒸留した。
反応は、アルゴン雰囲気下で行った。マイクロ波による活性化した反応は、Biotage Initiator systemにより行った。
薄層クロマトグラフィー（ＴＬＣ）をシリカゲル６０ Ｆ254（Ｍｅｒｃｋ）で被覆したアルミニウムシート上で行った。ＴＬＣプレートはＵＶ光（λ＝２５４ｎｍ）により検出し、ＥｔＯＨ／Ｈ２Ｏ（９５：５ｖ／ｖ）中に１０％Ｈ２ＳＯ４を含む混合物を用いた処理で展開し、次いで加熱した。
シリカゲルカラムクロマトグラフィーを、シリカゲルＳｉ ６０（４０−６３μｍ）を用いて行った。
ＮＭＲスペクトルを２９３Ｋにて記録した。他に断りのない限り、３００ＭＨｚ又は４００ＭＨｚのＢｒｕｋｅｒ  Ｓｐｅｃｔｒｏｍｅｔｅｒを使用した。化学シフトは重溶媒の残余ピークに対して参照される。以下の略号は観察されたマルチプリシティを説明するために使用される。
S、シングレット；d、シングレット；t、トリプレット；q、カルテット；m、マルチプレット、bs、ブロードシングレット
１４８．７ｐｐｍでの残余ピークは前記マシンによるものであり、普通、７５ＭＨｚ１３Ｃスペクトルにおいて観察された。この残余ピークはサンプル解析とは独立してチェックした。完全なシグナル帰属は１Ｄ及び２Ｄ
ＮＭＲ実験（ＣＯＳＹ、ＨＳＱＣ及びＨＭＢＣ）に基づいて行った。ＭＡＬＤＩ−ＴｏＦマススペクトルについて、Ｖｏｙａｇｅｒ  ＤＥ−ＳＴＲスペクトロメータ（Ａｐｐｌｉｅｄ  Ｂｉｏｓｙｓｔｅｍ）を使用して、陽イオンリフレクトロンモードで記録した。
【００５３】
１）１，３−双極子付加環化反応の一般的手順（方法Ａ）
脱気したＤＭＦ中、アルキン官能化ポルフィリン“２”（一般式（ＩＩＩ）における）、ヨウ化銅、ＤＩＰＥＡ及びアジド誘導体“３ａ”から“３ｃ”（一般式（ＩＩ）における）をBiotage Initiator２−５ｍｌのバイアルに導入した。該バイアルをアルゴンでフラッシュし、光から保護し（アルミニウムシート）、その溶液に対し３０秒間超音波処理を行った。
該バイアルをセプタムキャップ（septum
cap）で閉じ、１１０℃で１０分間、マイクロ波を照射して加熱した（溶媒吸収レベル：高い）。該バイアルを開封した後、前記粗混合物をＥｔＯＡｃ（２００ｍＬ）で希釈した。その有機相を水（４×５０ｍＬ）及び塩水（５０ｍＬ）で洗浄した。該有機相を乾燥（Ｎａ２ＳＯ４）、ろ過、蒸発させた。その粗生成物をフラッシュシリカゲルカラムクロマトグラフィーで精製し、所望のアセチル化糖ポルフィリン“４ａ”から“４ｃ”を得た。
【００５４】
２）脱アセチル化の一般的手順（方法Ｂ）
前記アセチル化糖ポルフィリン“４ａ”から“４ｃ”を蒸留ＭｅＯＨ、蒸留ＣＨ２Ｃl２、超純水及び超純トリエチルアミン（５：１：１：１、ｖ／ｖ／ｖ／ｖ）に懸濁した。該混合物を室温下で３―４日間撹拌した。溶媒を蒸発させ、次いで、トルエンと同時蒸発させた。残渣物を超純水（５ｍＬ）に溶解し、凍結乾燥させて、ヒドロキシル化糖ポルフィリン“５ａ”から“５ｃ”を得た（一般式（Ｉ））。
【００５５】
炭水化物アジド誘導体“３ａ”、１“３ｂ”、２及び“３ｃ”３（一般式（ＩＩ））は、それらの従来文献で以前に記載されており、それに従って調製した。これら３つの化合物の合成スキームはそれぞれ図２ａから２ｃに図示してある。
図２ｄに記載された段階で使用された試薬と条件は以下のとおりである。
段階ａ：ピロール、プロピオン酸、１２０℃；
段階ｂ：ＺｎＣｌ２、マイクロ波、１２０℃； 
段階ｃ：化合物“３ａ”から“３ｃ”、Ｃｕｌ、ｉＰｒ２ＮＥｔ、ＤＭＦ、マイクロ波、１１０℃；
段階ｄ（脱アセチル化）：ＭｅＯＨ、Ｅｔ３Ｎ、Ｈ２Ｏ
【００５６】
（ａ）化合物“３ａ”１（一般式（ＩＩ））の調製：
“１−アジドー３，６−ジオキサオクター８−イル ２，３，４，６−テトラ−Ｏ―アセチルーβ−Ｄ―ガラクトピラノシド”
新たな蒸留ＣＨ２Ｃｌ２（４００ｍＬ）中、１，２，３，４，６−テトラーＯ―アセチルーβ−Ｄ―ガラクトピラノース（１０ｇ、２５．６ｍｍｏｌ）、トリフルオロ酢酸銀（８．４９ｇ、３８．４ｍｍｏｌ、１．５ｅｑ．）及び２−（２−クロロエトキシ）エタノール（５．６ｍＬ、３８．４ｍｍｏｌ、１．５ｅｑ．）の撹拌溶液にＳｎＣｌ４（８．７ｍＬ、７６．９ｍｍｏｌ、３ｅｑ．）を室温で（ｒ．ｔ）滴下（９０分以内―シリンジポンプ）して添加した。
該混合物は光から保護した。ＳｎＣｌ４を添加して１０分後に出発物質の消失が確認された（ＴＬＣモニタリング）。該混合物は飽和ＮａＨＣＯ３水溶液（４００ｍＬ）に移し、そのｐＨを８以上に調節した。該溶液を１５分間激しく撹拌した。二相性の該溶液をＣＨ２Ｃｌ２（３×２５０ｍＬ）で抽出した。その有機相を結合し、飽和ＮａＨＣＯ３水溶液（２×２５０ｍＬ）、水（２×２５０ｍＬ）及び塩水（２５０ｍＬ）で連続的に洗浄し、次いで、乾燥（Ｎａ２ＳＯ４）し、ろ過した。高吸引下で濃縮した後、金属塩等の不純物をシリカゲル（Ｅｔ２Ｏ／ＰＥ、８：２）のプラグでろ過して除去した。無水ＤＭＦ（１００ｍＬ）に前もって溶解して得られた無色の油にアジ化ナトリウム（６．３ｇ、９６．３５ｍｍｏｌ）及びヨウ化テトラーｎーブチルアンモニウム（０．７１２ｇ、１．９ｍｍｏｌ）を添加した。該混合物を７０℃、アルゴン下で１６時間撹拌した。該混合物を室温に冷却し、１Ｌの塩水に移し、ＥｔＯＡｃ（３×２５０ｍＬ）で抽出した。該有機相を結合し、その後、ａｑ．ＮａＨＣＯ３（２×２００ｍＬ）、水（２×２００ｍＬ）、塩水（２００ｍＬ）で洗浄し、その後、乾燥（Ｎａ２ＳＯ４）し、ろ過した。高吸引下で濃縮した後、残渣物（黄色から橙色のガム状物）をシリカゲルクロマトグラフィー（Ｅｔ２Ｏ／ＰＥ、８：２）で精製して、無色のガム状物である相当するアジド官能化β―グリコシド“３ａ”を（８．０２ｇ、２段階以上６２％）得た。
１Ｈ ＮＭＲ及び１３Ｃ ＮＭＲのデータを以下に示す。
１Ｈ ＮＭＲ（３００ＭＨｚ、ＣＤＣｌ３）
δ５．３７（ｄｄ、Ｊ＜１Ｈｚ、Ｊ＝３．４Ｈｚ、１Ｈ、Ｈ―４）、５．１８（ｄｄ、Ｊ＝７．９Ｈｚ、Ｊ＝１０．５Ｈｚ、１Ｈ、Ｈ―２）、５．００（ｄｄ、Ｊ＝３．４Ｈｚ、Ｊ＝１０．５Ｈｚ、１Ｈ、Ｈ―３）、４．５６（ｄ、Ｊ＝７．９Ｈｚ、１Ｈ、Ｈ―１）、４．０７−４．１９（ｍ、２Ｈ、Ｈ―６ａ、Ｈ―６ｂ）、３．８８―４．０１（ｍ、２Ｈ、ＯＣＨ２、Ｈ―５）、３．６０−３．８１（ｍ、９Ｈ、ＯＣＨ２）、３．３８（ｔ、Ｊ＝５．０Ｈｚ、２Ｈ、ＣＨ２Ｎ３）、１．９６、２．０２、２．０４、２．１３（４ｓ、４×３Ｈ、ＣＨ３ＣＯ）。
１３Ｃ ＮＭＲ（１００ＭＨｚ、ＣＤＣｌ３）
δ１７０．１、１７０．０、１６９．９、１６９．２（４ｓ、４×ＣＨ３ＣＯ）、１０１．１（Ｃ―１）、７０．６（Ｃ―５）、７０．５、７０．４（２ｓ、２×ＣＨ２Ｏ）、７０．４（Ｃ―３）、７０．１、６９．８、６８．８、（３ｓ、３×ＣＨ２Ｏ）、６８．５（Ｃ―２）、６６．８（Ｃ―４）、６１．０（Ｃ―６）、５０．４（ＣＨ２Ｎ３）、２０．５、２０．４、２０．４、２０．３（４ｓ、４×ＣＨ３ＣＯ）。
【００５７】
（ｂ）化合物“１” （一般式（ＩＶ））の調製：
“５，１０，１５，２０−テトラキス（４’−プロパルギルオキシフェニル）―２Ｈ―ポルフィリン”
ｐ―プロパルギルオキシ−ベンズアルデヒド（一般式（Ｖ））（３．６ｇ、２２．５ｍｍｏｌ、１ｅｑ．）及びピロール（１．６ｍＬ、２２．５ｍＬ、１ｅｑ．）の５ｍＬプロピオン酸溶液を、アルゴンでフラッシュした、１００ｍＬプロピオン酸を含む前もって加熱（１２０℃）した５００ｍＬの丸底フラスコにアルゴン下で滴下して添加した。１時間後、該混合物をゆっくり室温に約２時間以上冷却した。該混合物を氷浴で冷却して２５０ｍＬのメタノールを添加することにより粗生成物を沈殿させた。ろ過によってＣＨ２Ｃｌ２に溶解した紫色のガム状物を得た。溶媒を蒸発させた後、残渣物を再び最小限の量のＣＨＣｌ３に溶解し、メタノールを滴下することにより、紫色の純粋な化合物である結晶化ポルフィリン“１”を得た（１．０９ｇ、２３％）。
１Ｈ ＮＭＲのデータを以下に示す。
１Ｈ ＮＭＲ（３００ＭＨｚ、ＣＤＣｌ３）
δ８．８７（ｓ、８Ｈ、Ｈ―ｐｙｒ）、８．１４（ｄ、Ｊ＝８．４Ｈｚ、８Ｈ、Ｈ―ａｒ）、７．３６（ｄ、Ｊ＝８．４Ｈｚ、８Ｈ、Ｈ―ａｒ）、４．９８（ｄ、Ｊ＝１．９Ｈｚ、８Ｈ、ＯＣＨ２Ｃ≡ＣＨ）、２．７０（ｔ、Ｊ＝１．９Ｈｚ、４Ｈ、ＯＣＨ２Ｃ≡ＣＨ）、−２．７６（ｓ、２Ｈ、ＮＨ）。
【００５８】
（ｃ）化合物“２” （一般式（ＩＩＩ））の調製：
“５，１０，１５，２０−テトラキス（４’−プロパルギルオキシフェニル）―Ｚｎ―（ＩＩ）―ポルフィリン（２）４”
テトラプロパルギル化ポルフィリン“１”（５００ｍｇ、０．６０ｍｍｏｌ、１ｅｑ．）及びＺｎＣｌ２（４１０ｍｇ、３．０ｍｍｏｌ、５ｅｑ．）をＢｉｏｔａｇｅ  Ｉｎｉｔｉａｔｏｒ２−５ｍＬのバイアルに導入した。該バイアルはアルゴンでフラッシュし、光から保護した（アルミニウムシート）。脱気した無水ＤＭＦ（４．５ｍＬ）、次いでＥｔ３Ｎ（５８５μＬ、４．２ｍｍｏｌ、７ｅｑ．）を添加した。該バイアルをセプタムキャップで閉じ、１２０℃で１５分間、マイクロ波を照射して加熱した（溶媒吸収レベル：高い）。該バイアルを開封した後、粗混合物をＥｔＯＡｃ（２５０ｍＬ）で希釈した。その有機相を水（３×１００ｍＬ）及び塩水（１００ｍＬ）で洗浄した。該有機相を乾燥（Ｎａ２ＳＯ４）、ろ過、蒸発させた。その粗生成物を結晶化して（ＣＨＣｌ３／ＭｅＯＨ）、深紫色の固体である純粋な亜鉛―ポルフィリン“２”を得た（４３４ｍｇ、８７％）。
１Ｈ ＮＭＲのデータを以下に示す。
１Ｈ ＮＭＲ（３００ＭＨｚ、ＣＤＣｌ３）
δ８．９７（ｓ、８Ｈ、Ｈ―ｐｙｒ）、８．１４（ｄ、Ｊ＝８．４Ｈｚ、８Ｈ、Ｈ―ａｒ）、７．３４（ｄ、Ｊ＝８．４Ｈｚ、８Ｈ、Ｈ―ａｒ）、４．９７（ｄ、Ｊ＝１．９Ｈｚ、８Ｈ、ＯＣＨ２Ｃ≡ＣＨ）、２．６９（ｔ、Ｊ＝１．９Ｈｚ、４Ｈ、ＯＣＨ２Ｃ≡ＣＨ）。
【００５９】
（ｄ）化合物“４ａ”の調製（図２ｄ参照）：
“５，１０，１５，２０−テトラキス（４’−｛１−［（２，３，４，６−テトラーＯ―アセチルーβ―Ｄ―ガラクトピラノシルオキシ）―３，６−ジオキサオクター８−イル］―１，２，３−トリアゾールー４−イル｝メチレンオキシフェニル）―Ｚｎ―（ＩＩ）―ポルフィリン
ＤＭＦ（２．５ｍＬ）中、化合物“２”（５０ｍｇ、０．０５６ｍｍｏｌ、１ｅｑ．）、“３ａ”（１６９ｍｇ、０．３４ｍｍｏｌ、６ｅｑ．）、ヨウ化銅（５．３ｍｇ、０．５ｅｑ．）、及びＤＩＰＥＡ（４９μＬ、５ｅｑ．）から方法Ａに従って調製した。ワークアップ後、残渣物をシリカゲルフラッシュクロマトグラフィー（ＥｔＯＡｃ後にＥｔＯＡｃ／ＭｅＯＨ、９５：５）で精製し、紫色のガム状物である純粋な化合物“４ａ”を得た（１０４ｍｇ、６４％）。
１Ｈ ＮＭＲ及び１３Ｃ ＮＭＲのデータを以下に示す。
１Ｈ ＮＭＲ（３００ＭＨｚ、ＣＤＣｌ３）
δ８．９２（ｓ、８Ｈ、Ｈ―ｐｙｒ）、８．１１（ｄ、Ｊ＝８．５Ｈｚ、８Ｈ、Ｈ―ａｒ）、７．７２（ｓ、４Ｈ、Ｈ―トリアゾール）、７．２５＊（ｄ、Ｊ＝８．５Ｈｚ、８Ｈ、Ｈ―ａｒ）、５．３４（ｄｄ、Ｊ＝３．３Ｈｚ、Ｊ＜１Ｈｚ、４Ｈ、Ｈ―４）、５．１８（ｄｄ、Ｊ＝１０．５Ｈｚ、Ｊ＝７．９Ｈｚ、４Ｈ、Ｈ―２）、４．９７（ｄｄ、Ｊ＝１０．５Ｈｚ、Ｊ＝３．３Ｈｚ、４Ｈ、Ｈ―３）、４．８６（ｂｓ、８Ｈ、−ＰｈＯＣＨ２）、４．５０（ｄ、Ｊ＝７．９Ｈｚ、４Ｈ、Ｈ―１）、４．４１（ｔ、Ｊ＝４．９Ｈｚ、８Ｈ、ＯＣＨ２ＣＨ２Ｎ）、４．１５−４．０２（ｍ、８Ｈ、Ｈ―６ａ、Ｈ―６ｂ）、３．９８−３．８９（ｍ、４Ｈ、ＧａｌＯＣＨ２ＣＨ２Ｏ）、３．８８−３．８３（ｍ、４Ｈ、Ｈ―５）、３．７９（ｔ、Ｊ＝４．９Ｈｚ、８Ｈ、ＯＣＨ２ＣＨ２Ｎ）、３．７１−３．６５（ｍ、４Ｈ、ＧａｌＯＣＨ２ＣＨ２Ｏ）、３．６４−３．５１（ｍ、２４Ｈ、ＧａｌＯＣＨ２ＣＨ２ＯＣＨ２ＣＨ２Ｏ）、２．１０、２．００、１．９５、１．９４（４ｓ、４×１２Ｈ、ＣＨ３ＣＯ）。
＊：残差ＣＨＣｌ３ピークにより一部重なるシグナル
１３Ｃ ＮＭＲ（７５ＭＨｚ、ＣＤＣｌ３）
δ１７０．５、１７０．３、１７０．２、１６９．６（４ｓ、ＣＨ３ＣＯ）、１５７．９（ＣＩＶ−ａｒ）、１５０．５（ＣＩＶ−ｐｙｒ）、１４３．７（ＣＩＶ−トリアゾール）、１３６．４（ＣＩＶ−ａｒ）、１３５．８（ＣＨ―ａｒ）、１３１．８（ＣＨ―ｐｙｒ）、１２３．８（ＣＨ―トリアゾール）、１２０．４（Ｐｈ−ＣＩＶ−ｐｙｒ）、１１２．９（ＣＨ―ａｒ）、１０１．４（Ｃ―１）、７１．０（Ｃ―３）、７０．８（Ｃ―５）、７０．８、７０．７４、７０．６８（３ｓ、１２Ｃ、ＧａｌＯＣＨ２ＣＨ２ＯＣＨ２ＣＨ２Ｏ）、６９．４（ＯＣＨ２ＣＨ２Ｎ）、６９．３（ＧａｌＯＣＨ２―）、６８．９（Ｃ―２）、６７．１（Ｃ―４）、６２．０（ＰｈＯＣＨ２）、６１．３（Ｃ―６）、５０．４（ＯＣＨ２ＣＨ２Ｎ）、２０．９、２０．８、２０．７４、２０．７０（４ｓ、ＣＨ３ＣＯ）。
ＭＡＬＤＩ−ＴＯＦ ＭＳ：Ｃ１３６Ｈ１６０Ｎ１６Ｏ５２Ｚｎ［Ｍ］+に対する計算値２９１２．９７、実測値２９１２．９２
【００６０】
（ｅ）化合物“４ｂ”の調製（図２ｄ参照）：
“５，１０，１５，２０−テトラキス（４’−｛１−［（２，３，４，６−テトラーＯ―アセチルーα―Ｄ―マンノピラノシルオキシ）―３，６−ジオキサオクター８−イル］―１，２，３−トリアゾールー４−イル｝メチレンオキシフェニル）―Ｚｎ―（ＩＩ）―ポルフィリン
ＤＭＦ（３ｍＬ）中、化合物“２”（６０ｍｇ、０．０６７ｍｍｏｌ、１ｅｑ．）、“３ｂ”（２０２ｍｇ、０．４０ｍｍｏｌ、６ｅｑ．）、ヨウ化銅（６．４ｍｇ、０．５ｅｑ．）、及びＤＩＰＥＡ（５８μＬ、５ｅｑ．）から方法Ａに従って調製した。ワークアップ後、残渣物をシリカゲルフラッシュクロマトグラフィー（ＥｔＯＡｃ後にＥｔＯＡｃ／ＭｅＯＨ、９５：５）で精製し、紫色のガム状物である純粋な化合物“４ｂ”を得た（１３４ｍｇ、６８％）。
１Ｈ ＮＭＲ及び１３Ｃ ＮＭＲのデータを以下に示す。
１Ｈ ＮＭＲ（３００ＭＨｚ、ＣＤＣｌ３）
δ８．９２（ｓ、８Ｈ、Ｈ―ｐｙｒ）、８．１０（ｄ、Ｊ＝８．５Ｈｚ、８Ｈ、Ｈ―ａｒ）、７．６６（ｓ、４Ｈ、Ｈ−トリアゾール）、７．２２（ｄ、Ｊ＝８．５Ｈｚ、８Ｈ、Ｈ―ａｒ）、５．３８−５．３０（ｍ、４Ｈ、Ｈ―３）、５．３０−５．２４（ｍ、４Ｈ、Ｈ―４）、５．２４−５．２１（ｍ、４Ｈ、Ｈ―２）、４．８５（ｄ、Ｊ＝１．４Ｈｚ、４Ｈ、Ｈ―１）、４．７０（ｂｓ、８Ｈ、ＰｈＯＣＨ２）、４．３６（ｔ、Ｊ＝４．８Ｈｚ、８Ｈ、ＯＣＨ２ＣＨ２Ｎ）、４．２５（ｄｄ、Ｊ＝１２．１Ｈｚ、Ｊ＝４．９Ｈｚ、４Ｈ、Ｈ―６ａ）、４．１５−３．９９（ｍ、８Ｈ、Ｈ―６ｂ、Ｈ−５）、３．８５−３．７０（ｍ、１２Ｈ、ＯＣＨ２ＣＨ２Ｎ、ＭａｎＯＣＨ２ＣＨ２Ｏ）、３．６９−３．４８（ｍ、２８Ｈ、ＭａｎＯＣＨ２ＣＨ２Ｏ、ＭａｎＯＣＨ２ＣＨ２ＯＣＨ２ＣＨ２Ｏ）、２．１０、２．０５、１．９８、１．９５（４ｓ、４×１２Ｈ、ＣＨ３ＣＯ）。
１３Ｃ ＮＭＲ（７５ＭＨｚ、ＣＤＣｌ３）
δ１７０．７、１７０．１、１７０．０、１６９．８（４ｓ、ＣＨ３ＣＯ）、１５７．８（ＣＩＶ−ａｒ）、１５０．４（ＣＩＶ−ｐｙｒ）、１４３．５（ＣＩＶ−トリアゾール）、１３６．５（ＣＩＶ−ａｒ）、１３５．８（ＣＨ−ａｒ）、１３１．７（ＣＨ―ｐｙｒ）、１２３．６（ＣＨ−トリアゾール）、１２０．３（Ｐｈ―ＣＩＶ−ｐｙｒ）、１１２．８（ＣＨ−ａｒ）、９７．７（Ｃ―１）、７０．７、７０．６、７０．１（３ｓ、１２Ｃ、ＭａｎＯＣＨ２ＣＨ２ＯＣＨ２ＣＨ２Ｏ）、６９．６（Ｃ―２）、６９．４（ＯＣＨ２ＣＨ２Ｎ）、６９．１（Ｃ―３）、６８．６（Ｃ―５）、６７．４（ＭａｎＯＣＨ２−）、６６．２（Ｃ―４）、６２．５（Ｃ―６）、６１．８（ＰｈＯＣＨ２）、５０．４（ＯＣＨ２ＣＨ２Ｎ）、２１．０、２０．８３、２０．７９（３ｓ、１６Ｃ、ＣＨ３ＣＯ）。
ＭＡＬＤＩ−ＴＯＦ ＭＳ：Ｃ１３６Ｈ１６０Ｎ１６Ｏ５２Ｚｎ［Ｍ］+に対する計算値２９１２．９７、実測値２９１３．１０
【００６１】
（ｆ）化合物“４ｃ”の調製（図２ｄ参照）：
“５，１０，１５，２０−テトラキス（４’−｛１−［（２，３，４，６−テトラーＯ―アセチルーα―Ｌ―フコピラノシルオキシ）―３，６−ジオキサオクター８−イル］―１，２，３−トリアゾールー４−イル｝メチレンオキシフェニル）―Ｚｎ―（ＩＩ）―ポルフィリン
ＤＭＦ（３ｍＬ）中、化合物“２”（８４ｍｇ、０．０９４ｍｍｏｌ、１ｅｑ．）、“３ｃ”（２５６ｍｇ、０．５７ｍｍｏｌ、６ｅｑ．）、ヨウ化銅（９．０ｍｇ、０．５ｅｑ．）、及びＤＩＰＥＡ（８３μＬ、５ｅｑ．）から方法Ａに従って調製した。ワークアップ後、残渣物をシリカゲルフラッシュクロマトグラフィー（ＥｔＯＡｃ後にＥｔＯＡｃ／ＭｅＯＨ、９０：１０）で精製し、紫色のガム状物である純粋な化合物“４ｃ”を得た（２２４ｍｇ、８９％）。
１Ｈ ＮＭＲ及び１３Ｃ ＮＭＲのデータを以下に示す。
１Ｈ ＮＭＲ（３００ＭＨｚ、ＣＤＣｌ３）
δ８．９１（ｓ、８Ｈ、Ｈ―ｐｙｒ）、８．１０（ｄ、Ｊ＝８．５Ｈｚ、８Ｈ、Ｈ―ａｒ）、７．６７（ｓ、４Ｈ、Ｈ―トリアゾール）、７．２２（ｄ、Ｊ＝８．５Ｈｚ、８Ｈ、Ｈ―ａｒ）、５．３８−５．２９（ｍ、４Ｈ、Ｈ―３）、５．２８−５．２２（ｍ、４Ｈ、Ｈ―４）、５．１２−５．０３（ｍ、８Ｈ、Ｈ―１、Ｈ―２）、４．７４（ｂｓ、８Ｈ、ＰｈＯＣＨ２）、４．３７（ｔ、Ｊ＝４．９Ｈｚ、８Ｈ、ＯＣＨ２ＣＨ２Ｎ）、４．１９（ｑｄ、Ｊ＝６．４Ｈｚ、Ｊ＜１Ｈｚ、４Ｈ、Ｈ―５）、３．７９−３．７３（ｍ、１２Ｈ、ＯＣＨ２ＣＨ２Ｎ、ＦｕｃＯＣＨ２ＣＨ２Ｏ）、３．６５−３．４９（ｍ、２８Ｈ、ＦｕｃＯＣＨ２ＣＨ２Ｏ、ＦｕｃＯＣＨ２ＣＨ２ＯＣＨ２ＣＨ２Ｏ）、２．１２、２．００、１．９４（３ｓ、３×１２Ｈ、ＣＨ３ＣＯ）、１．１０（ｄ、Ｊ＝６．５Ｈｚ、１２Ｈ、ＣＨ３）。
１３Ｃ ＮＭＲ（７５ＭＨｚ、ＣＤＣｌ３）
δ１７０．７、１７０．５、１７０．２（３ｓ、ＣＨ３ＣＯ）、１５７．９（ＣＩＶ−ａｒ）、１５０．５（ＣＩＶ−ｐｙｒ）、１４３．８（ＣＩＶ−トリアゾール）、１３６．５（ＣＩＶ−ａｒ）、１３５．８（ＣＨ―ａｒ）、１３１．７（ＣＨ−ｐｙｒ）、１２３．７（ＣＨ―トリアゾール）、１２０．４（Ｐｈ―ＣＩＶ−ｐｙｒ）、１１２．８（ＣＨ―ａｒ）、９６．３（Ｃ―１）、７１．３（Ｃ―４）、７０．７、７０．３（２ｓ、１２Ｃ、ＦｕｃＯＣＨ２ＣＨ２ＯＣＨ２ＣＨ２Ｏ）、６９．４（ＯＣＨ２ＣＨ２Ｎ）、６８．３（Ｃ―２）、６８．１（Ｃ―３）、６７．４（ＦｕｃＯＣＨ２―）、６４．５（Ｃ―５）、６１．９（ＰｈＯＣＨ２）、５０．４（ＯＣＨ２ＣＨ２Ｎ）、２０．９、２０．８２、２０．７６（３ｓ、１２Ｃ、ＣＨ３ＣＯ）。
ＭＡＬＤＩ−ＴＯＦ ＭＳ：Ｃ１３６Ｈ１５２Ｎ１６Ｏ４４Ｚｎ［Ｍ］+に対する計算値２６８０．９４、実測値２６８１．０１
【００６２】
（ｇ）化合物“５ａ”の調製（一般式（Ｉ））：
５，１０，１５，２０−テトラキス（４’−｛１−［（β―Ｄ―ガラクトピラノシルオキシ）―３，６−ジオキサオクター８−イル］―１，２，３−トリアゾールー４−イル｝メチレンオキシフェニル）―Ｚｎ―（ＩＩ）―ポルフィリン
化合物“４ａ”（８６ｍｇ、０．０２９ｍｍｏｌ）を５ｍＬメタノール、１ｍＬジクロロメタン、１ｍＬ水、及び１ｍＬトリエチルアミンに懸濁し、方法Ｂに従って調製した。室温で４日間撹拌と溶媒の蒸発を行った後、該混合物を凍結乾燥して、凍結乾燥した紫色の固体である純水な脱アセチル化糖ポルフィリン“５ａ”を得た（６６ｍｇ、９９％）。
１Ｈ ＮＭＲ及び１３Ｃ ＮＭＲのデータを以下に示す。
１Ｈ ＮＭＲ（４００ＭＨｚ、ＤＭＳＯ―ｄ６＋εＤ２Ｏ）
δ８．８１（ｓ、８Ｈ、Ｈ―ｐｙｒ）、８．３９（ｓ、４Ｈ、Ｈ−トリアゾール）、８．０９（ｄ、Ｊ＝８．５Ｈｚ、８Ｈ、Ｈ―ａｒ）、７．４７（ｄ、Ｊ＝８．５Ｈｚ、８Ｈ、Ｈ―ａｒ）、５．４４（ｂｓ、８Ｈ、ＰｈＯＣＨ２）、４．６４（ｔ、Ｊ＝５．１Ｈｚ、８Ｈ、ＯＣＨ２ＣＨ２Ｎ）、４．１２（ｄ、Ｊ＝７．２Ｈｚ、４Ｈ、Ｈ−１）、３．９２（ｔ、Ｊ＝５．１Ｈｚ、８Ｈ、ＯＣＨ２ＣＨ２Ｎ）、３．８９−３．８０（ｍ、４Ｈ、Ｈ−６ａ）、３．６４−３．４６（ｍ、４０Ｈ、Ｈ−５、Ｈ−６ｂ、ＧａｌＯＣＨ２ＣＨ２ＯＣＨ２ＣＨ２Ｏ）、３．３８−３．２３（ｍ、１２Ｈ、Ｈ−２、Ｈ−３、Ｈ−４）。
１３Ｃ ＮＭＲ（１００ＭＨｚ、ＤＭＳＯ―ｄ６＋εＤ２Ｏ）
δ１５７．８（ＣＩＶ−ａｒ）、１４９．７（ＣＩＶ−ｐｙｒ）、１４２．８（ＣＩＶ−トリアゾール）、１３５．４（ＣＩＶ−ａｒ）、１３５．３（ＣＨ―ａｒ）、１３１．７（ＣＨ−ｐｙｒ）、１２５．４（ＣＨ−トリアゾール）、１２０．０（Ｐｈ―ＣＩＶ−ｐｙｒ）、１１３．０（ＣＨ―ａｒ）、１０３．６６（Ｃ−１）、７５．２、７３．４、７０．５（３ｓ、Ｃ−２、Ｃ−３、Ｃ−４）、６９．９、６９．８、６９．７（３ｓ、１２Ｃ、ＧａｌＯＣＨ２ＣＨ２ＯＣＨ２ＣＨ２Ｏ）、６８．９（ＯＣＨ２ＣＨ２Ｎ）、６８．１（Ｃ−５）、６７．９（Ｃ−６）、６１．５（ＰｈＯＣＨ２）、６０．５（ＧａｌＯＣＨ２−）、４９．７（ＯＣＨ２ＣＨ２Ｎ）。
ＭＡＬＤＩ−ＴＯＦ ＭＳ：Ｃ１０４Ｈ１２８Ｎ１６Ｏ３６Ｚｎ［Ｍ］+に対する計算値２２４０．８０、実測値２２４０．７８
【００６３】
（ｈ）化合物“５ｂ”の調製（一般式（Ｉ））：
５，１０，１５，２０−テトラキス（４’−｛１−［（α―Ｄ―マンノピラノシルオキシ）―３，６−ジオキサオクター８−イル］―１，２，３−トリアゾールー４−イル｝メチレンオキシフェニル）―Ｚｎ―（ＩＩ）―ポルフィリン
化合物“４ｂ”（１１８ｍｇ、０．０４０ｍｍｏｌ）を５ｍＬメタノール、１ｍＬジクロロメタン、１ｍＬ水、及び１ｍＬトリエチルアミンに懸濁し、方法Ｂに従って調製した。室温で４日間撹拌と溶媒の蒸発を行った後、該混合物を凍結乾燥して、凍結乾燥した紫色の固体である純水な脱アセチル化糖ポルフィリン“５ｂ”を得た（８０ｍｇ、８８％）。
１Ｈ ＮＭＲ及び１３Ｃ ＮＭＲのデータを以下に示す。
１Ｈ ＮＭＲ（４００ＭＨｚ、ＤＭＳＯ―ｄ６＋εＤ２Ｏ）
δ８．８１（ｓ、８Ｈ、Ｈ―ｐｙｒ）、８．３９（ｓ、４Ｈ、Ｈ−トリアゾール）、８．０９（ｄ、Ｊ＝８．５Ｈｚ、８Ｈ、Ｈ―ａｒ）、７．４６（ｄ、Ｊ＝８．５Ｈｚ、８Ｈ、Ｈ―ａｒ）、５．４４（ｓ、８Ｈ、ＰｈＯＣＨ２）、４．７０−４．５９（ｍ、１２Ｈ、Ｈ−１、ＯＣＨ２ＣＨ２Ｎ）、３．９２（ｔ、Ｊ＝５．１Ｈｚ、８Ｈ、ＯＣＨ２ＣＨ２Ｎ）、３．７３−３．５２（ｍ、４０Ｈ、Ｈ−２、Ｈ−６ａ、Ｈ−６ｂ、ＭａｎＯＣＨ２ＣＨ２Ｏ、ＭａｎＯＣＨ２ＣＨ２ＯＣＨ２ＣＨ２Ｏ）、３．５０−３．２９（ｍ、１６Ｈ、Ｈ−３、Ｈ−４、Ｈ−５、ＭａｎＯＣＨ２ＣＨ２Ｏ）。
１３Ｃ ＮＭＲ（１００ＭＨｚ、ＤＭＳＯ―ｄ６＋εＤ２Ｏ）
δ１５７．８（ＣＩＶ−ａｒ）、１４９．７（ＣＩＶ−ｐｙｒ）、１４２．８（ＣＩＶ−トリアゾール）、１３５．５（ＣＩＶ−ａｒ）、１３５．４（ＣＨ―ａｒ）、１３１．７（ＣＨ−ｐｙｒ）、１２５．３（ＣＨ−トリアゾール）、１２０．０（Ｐｈ―ＣＩＶ−ｐｏｒｐｈ）、１１３．０（ＣＨ―ａｒ）、１００．０（Ｃ−１）、７０．４、７０．９（２ｓ、Ｃ−３、Ｃ−４、又はＣ−５）、７０．３（Ｃ−２）、６９．８、６９．７４、６９．６６（３ｓ、１２Ｃ、ＭａｎＯＣＨ２ＣＨ２ＯＣＨ２ＣＨ２Ｏ）、６８．９（ＯＣＨ２ＣＨ２Ｎ）、６６．９（Ｃ−４又はＣ−５）、６５．８（Ｃ−６）、６１．５（ＰｈＯＣＨ２）、６１．３（ＭａｎＯＣＨ２−）、４９．７（ＯＣＨ２ＣＨ２Ｎ）。
ＭＡＬＤＩ−ＴＯＦ ＭＳ：Ｃ１０４Ｈ１２８Ｎ１６Ｏ３６Ｚｎ［Ｍ］+に対する計算値２２４０．８０、実測値２２４０．８４
【００６４】
（ｉ）化合物“５ｃ”の調製（一般式（Ｉ））：
５，１０，１５，２０−テトラキス（４’−｛１−［（α―Ｌ―フコピラノシルオキシ）―３，６−ジオキサオクター８−イル］―１，２，３−トリアゾールー４−イル｝メチレンオキシフェニル）―Ｚｎ―（ＩＩ）―ポルフィリン
化合物“４ｃ”（２０２ｍｇ、０．０７５ｍｍｏｌ）を５ｍＬメタノール、１ｍＬジクロロメタン、１ｍＬ水、及び１ｍＬトリエチルアミンに懸濁し、方法Ｂに従って調製した。室温で４日間撹拌と溶媒の蒸発を行った後、該混合物を凍結乾燥して、凍結乾燥した紫色の固体である純水な脱アセチル化糖ポルフィリン“５ｃ”を得た（１５５ｍｇ、９４％）。
１Ｈ ＮＭＲ及び１３Ｃ ＮＭＲのデータを以下に示す。
１Ｈ ＮＭＲ（４００ＭＨｚ、ＤＭＳＯ―ｄ６＋εＤ２Ｏ）
δ８．８０（ｓ、８Ｈ、Ｈ―ｐｙｒ）、８．３７（ｓ、４Ｈ、Ｈ−トリアゾール）、８．０７（ｄ、Ｊ＝８．４Ｈｚ、８Ｈ、Ｈ―ａｒ）、７．４４（ｄ、Ｊ＝８．４Ｈｚ、８Ｈ、Ｈ―ａｒ）、５．４１（ｓ、８Ｈ、ＰｈＯＣＨ２）、４．６８−４．５７（ｍ、１２Ｈ、Ｈ−１、ＯＣＨ２ＣＨ２Ｎ）、３．９０（ｔ、Ｊ＝５．１Ｈｚ、８Ｈ、ＯＣＨ２ＣＨ２Ｎ）、３．８１（ｑ＊、Ｊ＝６．３Ｈｚ、４Ｈ、Ｈ―５）、３．６８−３．４３（ｍ、４４Ｈ、Ｈ−２、Ｈ−３、Ｈ−４、ＦｕｃＯＣＨ２ＣＨ２ＯＣＨ２ＣＨ２Ｏ）、１．０６（ｄ、Ｊ＝６．５Ｈｚ、１２Ｈ、ＣＨ３）。
＊Ｈ―５とＨ−４間のカップリング定数は非常に小さくて観察されなかった。
１３Ｃ ＮＭＲ（１００ＭＨｚ、ＤＭＳＯ―ｄ６＋εＤ２Ｏ）
δ１５７．９（ＣＩＶ−ａｒ）、１４９．８（ＣＩＶ−ｐｙｒ）、１４２．９（ＣＩＶ−トリアゾール）、１３５．５（ＣＩＶ−ａｒ）、１３５．４（ＣＨ―ａｒ）、１３１．７（ＣＨ−ｐｙｒ）、１２５．４（ＣＨ−トリアゾール）、１２０．１（Ｐｈ―ＣＩＶ−ｐｏｒｐｈ）、１１３．０（ＣＨ―ａｒ）、９９．４（Ｃ−１）、７１．７（Ｃ−４）、７０．０、６９．８４、６９．８２（３ｓ、１２Ｃ、ＦｕｃＯＣＨ２ＣＨ２ＯＣＨ２ＣＨ２Ｏ）、６９．７（Ｃ−３）、６９．０（ＯＣＨ２ＣＨ２Ｎ）、６８．１（Ｃ−２）、６６．９（ＦｕｃＯＣＨ２−）、６６．１（Ｃ−５）、６１．５（ＰｈＯＣＨ２）、４９．８（ＯＣＨ２ＣＨ２Ｎ）、１６．７（ＣＨ３）。
ＭＡＬＤＩ−ＴＯＦ ＭＳ：Ｃ１０４Ｈ１２８Ｎ１６Ｏ３２Ｚｎ［Ｍ］+に対する計算値２１７６．８２、実測値２１７６．９０
【００６５】
実施例ＩＩ
電子ナノ検出デバイス“ＳＷＮＴ−ＦＥＴ”の作製及びレクチンの検出のためのその使用
１）“ＳＷＮＴ−ＦＥＴ”デバイスと称される電子ナノ検出デバイスの作製
この実施例においては、使用した炭素ナノ構造体はカーボンナノチューブであり、より詳しくは、単層カーボンナノチューブ（ＳＷＣＮＴｓ）である。
単層カーボンナノチューブ（ＳＷＣＮＴｓ）は、Ｃａｒｂｏｎ  Ｓｏｌｕｔｉｏｎｓ  Ｉｎｃ．から入手したものであり、後述する電界効果トランジスタ（ＦＥＴ）デバイスのチャネル状導体として使用した。
電界効果トランジスタ（ＦＥＴ）デバイスは、フォトリソグラフィー及び電子ビーム蒸着（３０ｎｍチタン及び１００ｎｍ金）を用いて、くし型微小電極（ソースドレイン間隔５μｍ）をシリコン基板上の酸化物層２００ｎｍの最上部にパターニングして作製した（図３ｃ及び３ｄ）。
ＤＭＦ（Ｎ，Ｎ―ジメチルホルムアミド）懸濁液から、各くし型微小電極のパターン上へのＳＷＣＮＴの選択的堆積のために交流誘電泳動（ａ．ｃ．ＤＥＰ）の技術を利用した（図３ｂ）。
次いで、多数のＦＥＴデバイスを含む各シリコンチップ（２ｍｍ×２ｍｍ）を標準のセラミックディップ（ＣＥＲＤＩＰ）に配置し、ワイヤーボンディングを行った。ＦＥＴ測定のため、２台のＫｅｉｔｈｌｅｙ２４００  ｓｏｕｒｃｅｍｅｔｅｒを用いた。
上記のようにして得られた各“ＳＷＮＴ−ＦＥＴ”デバイスの電気的性能を電解質ゲートＦＥＴデバイスの構成で調べた。ＳＷＮＴ−ＦＥＴデバイスのコンダクタンスは、高度実効ゲートとして電解質を用いて調整した。小さな液体チャンバ（１ｍＬ）を、ｐＨ７のリン酸バッファー溶液（ＰＢＳ）を用いて液体環境を調整するためＳＷＮＴ−ＦＥＴデバイス上に配置した。前記電解質に投入されたＡｇ／ＡｇＣｌ（３Ｍ
ＫＣｌ）基準電極を用いて、接地されたドレイン電極に対して液体ゲート電圧（−０．７５Ｖ〜０．７５Ｖ）を適用した。
前記デバイスのドレイン電流を一定のソースードレイン電圧５０ｍＶで測定した。
【００６６】
２）ＳＷＮＴ−ＦＥＴの糖複合体（Ｉ）による非共有結合性官能化
レクチンを選択的に検出するため、上記の得られたＳＷＮＴ−ＦＥＴデバイスの表面を、実施例１で作製した３つのポルフィリン系糖複合体（Ｉ）でそれぞれ非共有結合性官能化する。
それらのポルフィリン系糖複合体（Ｉ）の端に存在するそれぞれの糖（炭水化物）は、β―Ｄ―ガラクトシル（“５ａ”）、α―Ｄ―マンノシル（“５ｂ”）、α―Ｌ―フコピラノシル（“５ｃ”）である。
ここで、３つの異なる糖、すなわち、β―Ｄ―ガラクトース、α―Ｄ―マンノース、及びα―Ｌ―フコースと、それぞれ３つの以下のレクチン：ＰＡ―ＩＬ、ＣｏｎＡ、及びＰＡ―ＩＩＬとの間の特異的相互作用について、上述した非共有結合性官能化ＳＷＮＴ−ＦＥＴデバイスを用いて検討する（図３ａ参照）。
ＰＡ―ＩＬは、緑膿菌（Ｐｓｅｕｄｏｍｏｎａｓ  ａｅｒｕｇｉｎｏｓａ）から単離される細菌レクチンであり、β―Ｄ―ガラクトースに特異的であり、大腸菌において組み換え型で発現される。
ＰＡ―ＩＩＬは、緑膿菌（Ｐｓｅｕｄｏｍｏｎａｓ  ａｅｒｕｇｉｎｏｓａ）から単離される細菌レクチンであり、α―Ｌ―フコースに特異的であり、大腸菌において組み換え型で発現される。
これらのレクチンＰＡ―ＩＬ及びＰＡ―ＩＩＬは、本発明者により作製した８。
ＣｏｎＡ（２５ｋＤａ）は、タチナタマメ（Ｃａｎａｖａｌｉａ  ｅｎｓｉｆｏｒｍｉｓ）由来の植物レクチンであり、α―Ｄ―マンノースに特異的であり、Ｓｉｇｍａから市販され入手可能であり、精製せずに使用される。
それぞれ“５ａ”、“５ｂ”及び“５ｃ”と命名した各ポルフィリン系糖複合体でＳＷＮＴ−ＦＥＴデバイスの表面官能化を、それらの５μｍの脱イオン水溶液中で２時間インキュベートし、次いで脱イオン水でリンスすることにより行った。この段階後、該チップを、各種濃度のレクチンの５μＭ
ＣａＣｌ２を含むＰＢＳ溶液中で３０分間インキュベートし、ＰＢＳ溶液でリンスした。
【００６７】
画像観察：走査型電子顕微鏡（ＳＥＭ）観察を、加速電圧１０ＫｅＶでＰｈｉｌｌｉｐｓ  ＸＬ３０  ＦＥＧを用いて行った（図３ｄ）。タッピングモード構成のプローブ顕微鏡（Ｖｅｅｃｏ  Ｎａｎｏｓｃｏｐｅ  ＩＩ）を用いて原子間力顕微鏡（ＡＦＭ）画像を得た（図４）。
新たなへき開性のマイカ上に、修飾されていない又は官能化ＳＷＮＴｓをスピンコーティングすることによりサンプルを調製した。周囲環境での乾燥を３０分間行い、続いてＰＢＳ溶液を用いて洗浄を（官能化ＳＷＮＴｓに対し）行った後、画像を撮影した。
図４ａは、直径３．４ｎｍの修飾されていないＳＷＮＴｓの小さな束を表している。糖複合体“５ｂ”で非共有結合性官能化をした後（非共有結合性分子構造“５ｂ”）、ＳＷＮＴの束は１１．７−１４．６ｎｍを示す（図４ｂ）。官能化“ＳＷＮＴ−５ｂ”ナノ構造体（“ＳＷＮＴ−５ｂ−ＣｏｎＡ”）にＣｏｎＡレクチンが結合すると、ＳＷＮＴの直径を１８．３ｎｍに増加させる（図４ｃ）。前記ＡＦＭの結果は、ＣｏｎＡレクチンが、ＳＷＮＴｓの表面のα―Ｄ―マンノース糖複合体“５ｂ”に特異的に結合することを示している。
【００６８】
３）結果及び考察
糖複合体（Ｉ）の糖（炭水化物）とレクチン分子間の相互作用の電子的検出を図５の曲線で図示している。
図５は、糖複合体−レクチン相互作用の各種ステージにおけるＳＷＮＴ−ＦＥＴに対するコンダクタンスＧ対Ｖｇ曲線を示す。
図５ｂ及び５ｄにおいては、修飾されていないＳＷＮＴは最初ｐ−型の挙動を呈し、α―Ｄ―マンノース糖複合体“５ｂ”での官能化は、しきい電圧を負にシフトさせ、コンダクタンスの減少をもたらした。
その後、ＳＷＮＴ−ＦＥＴデバイスをＰＡ―ＩＩＬ（１μＭ）（α―Ｄ―マンノースに対するコントロールレクチン）と処理すると、コンダクタンスＧ対Ｖｇ曲線に重大な変化は観察されなかった（図５ｂ）。同様の結果が他のコントロールＰＡ―ＩＬレクチンで観察された（図５ｄ）。
しかしながら、ＣｏｎＡレクチン（α―Ｄ―マンノースに特異的に結合）と処理すると、しきい電圧を負にシフトさせ、コンダクタンスの減少が観察された。
このシフト及びコンダクタンスの減少は、ＣｏｎＡレクチンとα―Ｄ―マンノース糖複合体“５ｂ”との間の正の相互作用を示している。
両方の蛋白質、すなわち、コントロール（ＰＡ―ＩＩＬ（ｌｐ＝３．９）及びＣｏｎＡ（ｌｐ＝５）は等電点（ｌｐ）＜７であり、測定された状況（ｐＨ＝７）において、それらは負の実効電荷を有することを示唆している。それゆえ、ＳＷＮＴ ＦＥＴ（ｐ―型）に特異的なレクチンの正の結合の付着があると、しきい電圧のシフトとコンダクタンスの減少がある。
反対に、図５ａに示すように、β―Ｄ―ガラクトース糖複合体“５ａ”との非共有結合性官能化は、ガラクトースへの特異的レクチンであるＰＡ―ＩＬへの選択的応答をもたらすが、ＣｏｎＡにはもたらさない。
図５ｃにおいては、ＰＡ―ＩＬレクチン（フコースに対して親和性のないコントロールレクチン）に比べて、ＰＡ―ＩＩＬレクチンの存在する実験に対してコンダクタンスの減少が観察されている。しきい電圧のシフトに加えてこのコンダクタンスの減少は、ＰＡ―ＩＩＬレクチンとフコシル化糖複合体“５ｃ” との間の正の相互作用を示す。
【００６９】
実施例ＩＩＩ
電子ナノ検出デバイス“ＣＣＧ−ＦＥＴ”の作製及びレクチン検出のためのその使用
１）“ＣＣＧ−ＦＥＴ”デバイスという名称の電子ナノ検出デバイスの作製
この実施例では、使用した炭素ナノ構造体はグラフェン又は特異的に化学的に変換されたグラフェン（ＣＣＧ）である。より詳しくは、以前参照文献５−７で述べられているようにして、ここでは、該文献中で化学的に変換されたグラフェン（ＣＣＧ）としても知られている、化学的に還元された酸化グラフェンを調製した。
簡略に述べると、ｍｏｄｉｆｉｅｄ  Ｈｕｍｍｅｒｓ’法を利用して、過酸化処理を行う黒鉛粉末上に酸化グラファイトを合成した。３０分間超音波処理を経た後、３０分間の遠心分離を３４００回転／分（ｒ．ｐ．ｍ）にて行って、剥離しない酸化グラファイト（ＧＯ）を除去し、酸化グラファイト（〜０．１２５％）を剥離して酸化グラフェンを形成させた。
その後、酸化グラフェンは、ヒドラジン水和物で（Ｓｉｇｍａ Ａｌｄｒｉｃｈ）ＲＧＯに還元し、報告されている手順５，７に従って、これにより得られた化学的に変換されたグラフェン（ＣＣＧ）をその後ＦＥＴｓのチャネル状導体として使用した。
実施例ＩＩで述べたように、電極間の間隔１０μｍの金属くし型デバイス（Ａｕ／Ｔｉ、１００ｎｍ／３０分）を従来のフォトリソグラフィーを使用して、Ｓｉ／ＳｉＯ２基板上にパターニングした。
次いで、４つの同じＦＥＴデバイスを含む各チップ（２ｍｍ×２ｍｍサイズ）を４０−ピン（ＣＥＲＤＩＰ）にセットし、Ａｕワイヤを用いてワイヤボンディングを行った。
その後、内部キャビティをエポキシ樹脂で接着することにより、デバイスを残りのパッケージから分離した。
ＣＣＧをＤＭＦ懸濁液からａ．ｃ．ＤＥＰ法により各くし型微小電極パターン上に堆積し（Agilent 33250A 80MHz Function/Arbitrary Waveform Generator, a.c.
frequency（10MHz）、bias voltage（8Vpp）、bias duration（60s））、“ＣＣＧ−ＦＥＴ”デバイスを得た。
“ＲＧＯ−ＦＥＴ”デバイスを同じａ．ｃ．ＤＥＰ法を用いて、ただし、異なるパラメータ（a.c. frequency（300MHz）、bias voltage（10.00Vpp）、bias duration（120s））で作製した。１０
このようにして得られた各“ＣＣＧ−ＦＥＴ”デバイスの電気的性能について、実施例ＩＩで述べた電解質ゲートＦＥＴデバイスの構成で検討した。
【００７０】
２）ＣＣＧ−ＦＥＴの糖複合体（Ｉ）との非共有結合性官能化
レクチンを選択的に検出するため、上記の得られたＣＣＧ−ＦＥＴデバイスの表面を、α―Ｄ―マンノースポルフィリン系糖複合体“５ｂ”及びβ―Ｄ―ガラクトースポルフィリン系糖複合体“５ａ”でそれぞれ非共有結合性官能化する。
その―α―Ｄ―マンノース（“５ｂ”）とＣｏｎＡレクチン（図６ａ）及びーβ―Ｄ―ガラクトース“５ａ”とＰＡ―ＩＬレクチン（図６ｂ）との間の特異的相互作用について、上述した非共有結合性官能化ＣＣＧ−ＦＥＴデバイスを用いて検討する。
ポルフィリン系糖複合体“５ｂ”又は“５ａ”とのＣＣＧ−ＦＥＴデバイスの表面官能化を、２０μＭポルフィリン系糖複合体溶液（脱イオン水溶液）中でチップを２時間インキュベートし、次いで再蒸留水で３回リンスして行った。移動（transfer）特性をテストした後、該チップを各種濃度のレクチンの５μＭ ＣａＣｌ２を含むＰＢＳ溶液中で４０分間インキュベートし、その後、ＰＢＳ溶液で３回リンスした。各糖複合体官能化デバイスに対して、非特異的レクチンを最初にテストし、次いで、洗浄及び特異的レクチンの測定を行った。最終的な移動特性について前記構成で再度テストした。
【００７１】
３）結果及び考察
糖複合体（Ｉ）の糖（炭水化物）とレクチン分子間の相互作用の電子的検出を図６の曲線で図示している。
より詳しくは、図６は、糖複合体−レクチン相互作用の各種ステージにおけるＣＣＧ−ＦＥＴに対する曲線（コンダクタンス“Ｇ”対ゲート電圧（Ｖｇ）を示す。
図６ａ及び６ｂにおいては、修飾されていないＣＣＧは最初ｐ−型の挙動を呈し、α―Ｄ―マンノース糖複合体“５ｂ”（図６ａ）又はβ―Ｄ―ガラクトース糖複合体“５ａ” （図６ｂ）との官能化は、しきい電圧を負の値にシフトさせ、コンダクタンスの減少をもたらした。
α―Ｄ―マンノース糖複合体“５ｂ” で官能化したＣＣＧ−ＦＥＴデバイスをＰＡ―ＩＬレクチン（２μＭ）（α―Ｄ―マンノースに対するコントロールレクチン）と処理すると、Ｇ対Ｖｇ曲線に重大な変化は観察されなかった（図６ａ）。
同様の結果が、図６ｂで観察された。β―Ｄ―ガラクトース糖複合体“５ａ”で官能化したＣＣＧ−ＦＥＴデバイスをＣｏｎＡレクチン（２μＭ）（β―Ｄ―ガラクトースに対するコントロールレクチン）と処理すると、Ｇ対Ｖｇ曲線に重大な変化は観察されなかった。  
しかしながら、α―Ｄ―マンノース糖複合体“５ｂ” で官能化したＣＣＧ−ＦＥＴデバイスをＣｏｎＡレクチン（α―Ｄ―マンノースに特異的に結合）と処理すると、しきい電圧を負にシフトさせ、コンダクタンスの減少が観察された（図６ａ）。
このシフト及びコンダクタンスの減少は、ＣｏｎＡレクチンとα―Ｄ―マンノース糖複合体“５ｂ”との間の正（positive）の相互作用を示している。
両方の蛋白質、すなわち、コントロール（ＰＡ―ＩＩＬ（ｌｐ＝３．９））及びＣｏｎＡ（ｌｐ＝５）は等電点（ｌｐ）＜７であり、測定された状況（ｐＨ＝７）において、それらは負の実効電荷を有することを示唆している。
それゆえ、ＣＣＧ−ＦＥＴ（ｐ―型）に特異的なレクチンの正の結合の付着があると、しきい電圧のシフトとコンダクタンスの減少がある。
β―Ｄ―ガラクトース糖複合体“５ａ”と官能化したＣＣＧ−ＦＥＴデバイスをＰＡ―ＩＬレクチン（β―Ｄ―ガラクトースに特異的に結合）と処理すると、しきい電圧を負にシフトさせ、コンダクタンスの減少が観察された（図６ｂ）。
【００７２】
参照文献
（１）Szurmai, Z.; Szabo,
L.; Liptak, A. Acta Chim. Hung. 1986, 126, 259-269.
（２）Li, J.;
Zacharek, S.; Chen, X.; Wang, J.; Zang, W.; Janczuk, A.; Wang, P. G. Bioorg.
Med. Chem. 1999, 7, 1549-1558.
（３）Sanki, A. K.;
Mahal, L. K. Synlett 2066, 455-459.
（４）Olson, M. A.;
Coskun, A; Klajn, R.; Fang, L.; Dey, S. K.; Browne, K. P.; Grzybowski, B. A.;
Stodda室温, J. F. Nano Lett. 2099, 9, 3185-3190.
（５）Li, D. et al.
Nature Nano 2008, 3, 101-105.
（６）Kovtyukhova,
N. I. et al. Chem. Mater. 1999, 11, 771-778.
（７）Kotchey, G. P.
et al. Enzymatic oxidation of grapheme oxide. ACS Nano 2011, 5, 2098-2108.
（８）a) Blanchard,
B. et al. J. Mol. Biol. 2008, 383, 837-853. (b)Mitchell, E.P. et al. Proteins:
Struct. Funct. Bioinfo. 2005, 58, 735-746.
（９）Vedala H. et
al. Nano Lett. 2011, 11, 170-175.
（１０）Vijayaraghavan,
A. et al. ACS Nano 2009, 3, 1729-1734.
【図１】
2013544347.tif 000032
【図２ａ】
2013544347.tif 000033
【図２ｂ】
2013544347.tif 000034
【図２ｃ】
2013544347.tif 000035
【図２ｄ】
2013544347.tif 000036
【図３】
2013544347.tif 000037
【図４】
2013544347.tif 000038
【図５】
2013544347.tif 000039
【図６】
2013544347.tif 000040
【国際調査報告】
2013544347.tif 000041
2013544347.tif 000042
2013544347.tif 000043